(57)【特許請求の範囲】
【請求項１】
式（１）で示されるシルセスキオキサン誘導体、シクロヘキサン−１，３，４−トリカルボン酸−３，４−無水物およびその他の酸無水物を含有してなる熱硬化性樹脂組成物。
0005013127.tif 000012
式（１）において、Ｒは炭素数１〜４５のアルキル、炭素数４〜８のシクロアルキル、炭素数６〜１４のアリールおよび炭素数７〜２４のアリールアルキルから独立して選択される基であり；炭素数１〜４５のアルキルにおいて、任意の水素はフッ素で置き換えられてもよく、そして隣接しない任意の−ＣＨ２−は、−Ｏ−または−ＣＨ＝ＣＨ−で置き換えられてもよく；アリールおよびアリールアルキル中のベンゼン環において、任意の水素はハロゲンまたは炭素数１〜１０のアルキルで置き換えられてもよく、この炭素数１〜１０のアルキルにおいて、任意の水素はフッ素で置き換えられてもよく、そして隣接しない任意の−ＣＨ２−は−Ｏ−または−ＣＨ＝ＣＨ−で置き換えられてもよく；アリールアルキル中のアルキレンの炭素数は１〜１０であり、そして隣接しない任意の−ＣＨ２−は−Ｏ−で置き換えられてもよく；Ｒ１およびＲ２は、炭素数１〜４のアルキル、シクロペンチル、シクロヘキシルおよびフェニルから独立して選択される基であり；そして、Ｘ1はオキシラニル、オキシラニレン、３，４−エポキシシクロヘキシル、オキセタニルまたはオキセタニレンのいずれか１つを有する基である。
【請求項２】
Ｒが、シクロヘキシルまたはフェニルである、請求項１記載の熱硬化性樹脂組成物。
【請求項３】
Ｒが、フェニルである、請求項１に記載の熱硬化性樹脂組成物。
【請求項４】
Ｘ１が式（２）、式（３）、式（４）および式（５）のいずれか１つで示される基である、請求項１〜３のいずれか１項記載の熱硬化性樹脂組成物。
0005013127.tif 000013
【請求項５】
式（１−１）で示されるシルセスキオキサン誘導体、シクロヘキサン−１，３，４−トリカルボン酸−３，４−無水物およびその他の酸無水物を含有する熱硬化性樹脂組成物。
0005013127.tif 000014
【請求項６】
その他の酸無水物が、無水フタル酸、無水マレイン酸、無水トリメリット酸、無水ピロメリット酸、ヘキサヒドロ無水フタル酸、３−メチル−シクロヘキサンジカルボン酸無水物、４−メチル−シクロヘキサンジカルボン酸無水物、３−メチル−シクロヘキサンジカルボン酸無水物と４−メチル−シクロヘキサンジカルボン酸無水物の混合物、テトラヒドロ無水フタル酸、無水ナジック酸、無水メチルナジック酸、ノルボルナン−２，３−ジカルボン酸無水物及びメチルノルボルナン−２，３−ジカルボン酸無水物から選ばれる少なくとも１種である、請求項１〜５のいずれか１項記載の熱硬化性樹脂組成物。
【請求項７】
さらに、ケイ素を分子内に含有しないエポキシ樹脂、ケイ素を分子内に含有しないオキセタン樹脂または有機溶媒を含有する請求項１〜６のいずれか１項記載の熱硬化性樹脂組成物。
【請求項８】
さらに、紫外線吸収剤、硬化促進剤または酸化防止剤を含有する請求項１〜７のいずれか１項記載の熱硬化性樹脂組成物。
【請求項９】
請求項１〜８のいずれか１項記載の熱硬化性樹脂組成物を熱硬化させてなる硬化物。
【請求項１０】
請求項９記載の硬化物からなる成形体。
【発明の詳細な説明】
【技術分野】
【０００１】
本発明は、コーティング材、光学材料、電気絶縁材料などの用途に有用な熱硬化性樹脂組成物及びこれを熱硬化させた硬化物に関する。
【背景技術】
【０００２】
近年、種々の表示板、画像読み取り用光源、交通信号、大型ディスプレイ用ユニット、携帯電話のバックライト等に実用化されている発光ダイオード（ＬＥＤ）等の発光装置は、芳香族エポキシ樹脂に硬化剤として脂環式酸無水物を用いたもので樹脂封止して製造されているのが一般的である。しかし、この樹脂系は酸無水物が酸で変色しやすいことや、硬化に長時間を要することが知られている。また、硬化した封止樹脂が屋外に放置される場合や、紫外線を発生する光源に曝される場合に、封止樹脂が黄変するという問題点を有している。
【０００３】
このような問題点を解消するために、脂環式エポキシ樹脂またはアクリル樹脂を用い、カチオン重合開始剤によってＬＥＤ等の樹脂封止を行なう方法が試みられている（特許文献１および２を参照）。しかし、上記カチオン重合した硬化樹脂は非常に脆いため、冷熱サイクルにより亀裂破壊を生じやすく、また、従来の芳香族エポキシ樹脂−酸無水物硬化系に比べ、硬化後の封止樹脂の着色が著しいという重大な欠点を有している。そのため、この硬化樹脂は、無色透明性を要求される用途、特に耐熱性と透明性が要求されるＬＥＤの封止用途には不向きである。
【０００４】
そこで、冷熱サイクルによるクラックの発生が改良され、耐光性に優れたＬＥＤ封止材用樹脂組成物が特許文献３に開示されている。ここに示された樹脂組成物は、水素化エポキシ樹脂や脂環式エポキシ樹脂をマトリックス成分とするものではあるが、未だ硬化後の着色が大きく更なる変色に対する改善が望まれている。
【０００５】
一方、特許文献４には、低粘度化剤として脂環式エポキシ樹脂やオキセタン樹脂を用いた配線基板の電子部品と基板との隙間を埋めるための埋込樹脂組成物が記載されている。しかし、この樹脂組成物は、多量の無機フィラーを含有するために、透明性を必要とする分野には適用できない。また、特許文献５には、変性オキセタン樹脂を活性エネルギー線硬化性樹脂とするアルカリ水溶液に可溶な樹脂組成物が示されているが、ここに示されたものは、アルカリ可溶性樹脂とすることを目的としており、また、変性オキセタン樹脂や多官能オキセタン樹脂は不飽和結合を有するため熱履歴による変色は避けられないものであった。なお、特許文献６〜１０には、かご型ケイ素化合物およびその重合体が開示されているが、本発明の熱硬化性樹脂組成物は開示されていない。
【０００６】
【特許文献１】特開昭６１−１１２３３４号公報
【特許文献２】特開平０２−２８９６１１号公報
【特許文献３】特開２００３−２７７４７３公報
【特許文献４】特開２００４−２７１８６公報
【特許文献５】国際公開ＷＯ０１／０７２８５７パンフレット
【特許文献６】特開２００６−０７００４９公報
【特許文献７】国際公開ＷＯ２００４／０８１０８４パンフレット
【特許文献８】特開２００４−３３１６４７公報
【特許文献９】国際公開ＷＯ２００３／２４８７０パンフレット
【特許文献１０】国際公開ＷＯ２００４／２４７４１パンフレット
【発明の開示】
【発明が解決しようとする課題】
【０００７】
本発明は、耐熱性と透明性が良好な硬化物を得ることができる熱硬化性樹脂組成物を提供することを課題の一つとし、また、この熱硬化性樹脂組成物からなる硬化物、成形体を提供することを課題の一つとする。
【課題を解決するための手段】
【０００８】
本発明者は、上記課題を解決すべく鋭意検討を行った。その結果、例えば絶縁性、透明性、耐光性、耐熱性などに優れた熱硬化性樹脂組成物を見出し、本発明を完成するに至った。
即ち、本発明は下記の構成を有する。
【０００９】
［１］式（１）で示されるシルセスキオキサン誘導体、シクロヘキサン−１，３，４−トリカルボン酸−３，４−無水物およびその他の酸無水物を含有してなる熱硬化性樹脂組成物。
0005013127.tif 000002
式（１）において、Ｒは炭素数１〜４５のアルキル、炭素数４〜８のシクロアルキル、炭素数６〜１４のアリールおよび炭素数７〜２４のアリールアルキルから独立して選択される基であり；炭素数１〜４５のアルキルにおいて、任意の水素はフッ素で置き換えられてもよく、そして隣接しない任意の−ＣＨ２−は、−Ｏ−または−ＣＨ＝ＣＨ−で置き換えられてもよく；アリールおよびアリールアルキル中のベンゼン環において、任意の水素はハロゲンまたは炭素数１〜１０のアルキルで置き換えられてもよく、この炭素数１〜１０のアルキルにおいて、任意の水素はフッ素で置き換えられてもよく、そして隣接しない任意の−ＣＨ２−は−Ｏ−または−ＣＨ＝ＣＨ−で置き換えられてもよく；アリールアルキル中のアルキレンの炭素数は１〜１０であり、そして隣接しない任意の−ＣＨ２−は−Ｏ−で置き換えられてもよく；Ｒ１およびＲ２は、炭素数１〜４のアルキル、シクロペンチル、シクロヘキシルおよびフェニルから独立して選択される基であり；そして、Ｘ1はオキシラニル、オキシラニレン、３，４−エポキシシクロヘキシル、オキセタニルまたはオキセタニレンのいずれか１つを有する基である。
［２］  Ｒが、シクロヘキシルまたはフェニルである、前記［１］項記載の熱硬化性樹脂組成物。
［３］  Ｒが、フェニルである、前記［１］項記載の熱硬化性樹脂組成物。
［４］  Ｘ１が式（２）、式（３）、式（４）および式（５）のいずれか１つで示される基である、前記［１］〜［３］のいずれか１項記載の熱硬化性樹脂組成物。
0005013127.tif 000003
［５］  式（１−１）で示されるシルセスキオキサン誘導体、シクロヘキサン−１，３，４−トリカルボン酸−３，４−無水物およびその他の酸無水物を含有する熱硬化性樹脂組成物。
0005013127.tif 000004
［６］  その他の酸無水物が、無水フタル酸、無水マレイン酸、無水トリメリット酸、無水ピロメリット酸、ヘキサヒドロ無水フタル酸、３−メチル−シクロヘキサンジカルボン酸無水物、４−メチル−シクロヘキサンジカルボン酸無水物、３−メチル−シクロヘキサンジカルボン酸無水物と４−メチル−シクロヘキサンジカルボン酸無水物の混合物、テトラヒドロ無水フタル酸、無水ナジック酸、無水メチルナジック酸、ノルボルナン−２，３−ジカルボン酸無水物及びメチルノルボルナン−２，３−ジカルボン酸無水物から選ばれる少なくとも１種である、前記［１］〜［５］のいずれか１項記載の熱硬化性樹脂組成物。
［７］  さらに、ケイ素を分子内に含有しないエポキシ樹脂、ケイ素を分子内に含有しないオキセタン樹脂または有機溶媒を含有する前記［１］〜［６］のいずれか１項記載の熱硬化性樹脂組成物。
［８］  さらに、紫外線吸収剤、硬化促進剤または酸化防止剤を含有する前記［１］〜［７］のいずれか１項記載の熱硬化性樹脂組成物。
［９］  前記［１］〜［８］のいずれか１項記載の熱硬化性樹脂組成物を熱硬化させてなる硬化物。
［１０］  前記［９］項記載の硬化物からなる成形体。
【発明の効果】
【００１０】
本発明の熱硬化性樹脂組成物の硬化物は、例えば、絶縁性、透明性、耐光性、耐熱性などに優れている。そのため、硬化物からなる成形体は、半導体の封止材、光半導体の封止材、絶縁膜、シール剤、光学レンズなどの用途に好適に用いることができる。また、本発明の熱硬化性樹脂組成物は、熱硬化の特性を利用して、例えば、接着剤に用いることができる。
【発明を実施するための最良の形態】
【００１１】
本発明で用いる用語について説明する。式（１）で表わされる化合物を化合物（１）と表記することがある。他の式で表される化合物についても同様に簡略化して称することがある。本発明において「任意の」は位置だけではなく個数についても任意であることを意味する。そして、「任意のＡはＢまたはＣで置き換えられてもよい」という表現は、少なくとも１つのＡがＢで置き換えられる場合と少なくとも１つのＡがＣで置き換えられる場合とに加えて、少なくとも１つのＡがＢで置き換えられると同時にその他のＡの少なくとも１つがＣで置き換えられる場合も含まれることを意味する。なお、アルキルまたはアルキレンにおける任意の−ＣＨ２−が−Ｏ−で置き換えられてもよいという設定には、連続する複数の−ＣＨ２−のすべてが−Ｏ−で置き換えられることは含まれない。実施例においては、電子天秤の表示データを質量単位であるｇ（グラム）を用いて示した。重量％や重量比はこのような数値に基づくデータである。
【００１２】
本発明の熱硬化性樹脂組成物として式（１）で示されるシルセスキオキサン誘導体が必要である。以下の説明においては、式（１）におけるシルセスキオキサン骨格の形状をダブルデッカータイプと表現することがある。
0005013127.tif 000005
【００１３】
式（１）において、Ｒは炭素数１〜４５のアルキル、炭素数４〜８のシクロアルキル、炭素数６〜１４のアリールおよび炭素数７〜２４のアリールアルキルから独立して選択される基である。この炭素数１〜４５のアルキルにおいて、任意の水素はフッ素で置き換えられてもよく、そして隣接しない任意の−ＣＨ２−は、−Ｏ−または−ＣＨ＝ＣＨ−で置き換えられてもよい。アリールおよびアリールアルキル中のベンゼン環において、任意の水素はハロゲンまたは炭素数１〜１０のアルキルで置き換えられてもよい。この炭素数１〜１０のアルキルにおいて、任意の水素はフッ素で置き換えられてもよく、そして隣接しない任意の−ＣＨ２−は−Ｏ−または−ＣＨ＝ＣＨ−で置き換えられてもよい。アリールアルキル中のアルキレンの炭素数は１〜１０であり、そして隣接しない任意の−ＣＨ２−は−Ｏ−で置き換えられてもよい。
【００１４】
Ｒはシクロペンチル、シクロヘキシル、フェニルおよび素数１〜１０のアルキルから独立して選択される基であることが好ましい。この炭素数１〜１０のアルキルにおいて、任意の水素はフッ素で置き換えられてもよく、そして隣接しない任意の−ＣＨ２−は−Ｏ−で置き換えられてもよい。また、フェニルにおいて、任意の水素はフッ素等のハロゲンもしくは炭素数１〜１０のアルキルで置き換えられてもよい。
Ｒはシクロペンチル、シクロヘキシル、または任意の水素が塩素、フッ素、メチル、メトキシまたはトリフルオロメチルで置き換えられてもよいフェニルであることがより好ましく、シクロヘキシルまたはフェニルであることが更に好ましく、そしてフェニルであることが最も好ましい。
【００１５】
Ｒ１およびＲ２は、炭素数１〜４のアルキル、シクロペンチル、シクロヘキシルおよびフェニルから独立して選択される基である。炭素数１〜４のアルキルの例は、メチル、エチル、プロピル、２−メチルエチル、ブチルおよびｔ−ブチルである。Ｒ１またはＲ２の好ましい例はメチルおよびフェニルである。Ｒ１およびＲ２は同じ基であることが好ましい。
【００１６】
Ｘ1はオキシラニル、オキシラニレン、３，４−エポキシシクロヘキシル、オキセタニルおよびオキセタニレンのいずれか１つを有する基である。
このようなＸ1の好ましい例を次に示す。
0005013127.tif 000006
これらの式において、Ｒ３、Ｒ５およびＲ６は、炭素数１〜１０のアルキレンであり、好ましくは炭素数１〜６のアルキレンである。このアルキレンにおける１つの−ＣＨ２−は−Ｏ−または１，４−フェニレンで置き換えられてもよい。そして、Ｒ４は水素または炭素数１〜６のアルキルであり、好ましくは水素である。Ｒ７は水素または炭素数１〜６のアルキルであり、好ましくは炭素数１〜６のアルキルである。
【００１７】
Ｘ１の特に好ましい例は、式（２）、式（３）、式（４）および式（５）のそれぞれで示される基である。
0005013127.tif 000007
【００１８】
本発明において、化合物（１）の他に分子内にケイ素原子を含有しないエポキシ樹脂やケイ素を分子内に含有しないオキセタン樹脂を用いることができる。前記エポキシ樹脂の具体例としては、ビスフェノール−Ａ型、ビスフェノール−Ｆ型、ビスフェノール−Ｓ型、水素化されたビスフェノール−Ａ型などのエポキシ樹脂、ダイセル化学工業（株）製のセロキサイド（商品名）  ２０２１  Ｐ、セロキサイド（商品名）  ３０００、セロキサイド（商品名）  ２０８１などの脂環式エポキシ樹脂が挙げられる。また、オキセタン樹脂の具体例としては、東亞合成（株）製アロンオキセタン（登録商標）などのオキセタン樹脂が挙げられる。脂環式エポキシ樹脂は耐熱性の向上、耐熱黄変性に優れており特に好ましい。
【００１９】
このような分子内にケイ素原子を含有しないオキセタン樹脂あるいは分子内にケイ素原子を含有しないエポキシ樹脂を用いるとき、その好ましい配合割合は、熱硬化性樹脂組成物の合計量を基準として５〜９５重量％である。この割合のより好ましい範囲は２５〜７５重量％である。
【００２０】
本発明においては、化合物（１）、酸無水物であるシクロヘキサン−１，３，４−トリカルボン酸−３，４−無水物（三菱瓦斯化学(株)製Ｈ−ＴＭＡｎ）及びその他の酸無水物を反応させることで、硬化促進剤を用いなくても反応させることができるが、硬化促進剤を用いてもよい。
【００２１】
その他の酸無水物としては、無水フタル酸、無水マレイン酸、無水トリメリット酸、無水ピロメリット酸、ヘキサヒドロ無水フタル酸、３−メチル−シクロヘキサンジカルボン酸無水物、４−メチル−シクロヘキサンジカルボン酸無水物、３−メチル−シクロヘキサンジカルボン酸無水物と４−メチル−シクロヘキサンジカルボン酸無水物の混合物、テトラヒドロ無水フタル酸、無水ナジック酸、無水メチルナジック酸、ノルボルナン−２，３−ジカルボン酸無水物、およびメチルノルボルナン−２，３−ジカルボン酸無水物が利用できる。
【００２２】
熱硬化性樹脂組成物中の酸無水物の好ましい使用割合は、使用する熱硬化性樹脂中のエポキシ基と酸無水物のモル比が３：７〜７：３であることが好ましく、４：６〜６：４であることがより好ましく、１：１であることが更に好ましい。
【００２３】
熱硬化性樹脂組成物中のシクロヘキサン−１，３，４−トリカルボン酸−３，４−無水物（以下、Ｈ−ＴＭＡｎと略すことがある。）とその他の酸無水物とのモル比は、１：１００〜１００：１であればよく、１：５〜５：１が好ましく、１：２〜２：１が特に好ましい。酸無水物として新日本理化（株）製リカシッド（商品名）  ＭＨ−７００Ｇを用いた場合には、Ｈ−ＴＭＡｎ：ＭＨ−７００Ｇ＝１：２で混合して用いることが耐熱性、耐黄変性の点から好ましい。
【００２４】
硬化促進剤としては、テトラフェニルホスホニウムブロミド、テトラブチルホスホニウムブロミド、メチルトリフェニルホスホニウムブロミド、エチルトリフェニルホスホニウムブロミド、ｎ−ブチルトリフェニルホスホニウムブロミドなどの４級ホスホニウム塩；３級アミン；４級アンモニウム塩；１，８−ジアザビシクロ（５，４，０）ウンデセン−７などの双環式アミジン類とその誘導体；２−メチルイミダゾール、２−フェニル−４−メチルイミダゾールなどのイミダゾール類などが挙げられる。しかしながら、硬化性がよく、着色がなければ、特に限定されない。これらの硬化促進剤は、単独で用いても２種以上を併用してもよい。１，８−ジアザビシクロ（５，４，０）ウンデセン−７などの双環式アミジン類、およびイミダゾール類は、少量の添加量でも熱硬化性樹脂組成物に対して高い活性を示し、比較的低い硬化温度でも短時間、例えば、１５０℃程度でも９０秒位で硬化することができるのでより好ましい。市販品としては、日本化学産業（株）製ニッカオクチックス亜鉛（商品名）やサンアプロ（株）製Ｕ−ＣＡＴ５００３（商品名）などが好ましく利用できる。
【００２５】
このような硬化促進剤を用いるとき、その好ましい使用割合は、熱硬化性樹脂組成物の合計量に対する重量比で０．００３〜０．０４であり、より好ましくは０．００４〜０．０２である。この範囲であれば、充分な硬化促進効果が得られ、硬化物の物性低下や着色を引き起こすことがない。
【００２６】
本発明の熱硬化性樹脂組成物には、酸化防止剤を添加してもよい。酸化防止剤を添加することにより、加熱時の酸化劣化を防止し着色の少ない硬化物とすることができる。酸化防止剤の例はフェノール系、硫黄系、およびリン系の酸化防止剤である。酸化防止剤を使用するときの好ましい配合割合は、熱硬化性樹脂組成物全量を基準とする重量比で０．０００１〜０．１である。
【００２７】
酸化防止剤の具体例は、モノフェノール類（２，６−ジ−ｔ−ブチル−ｐ−クレゾール、ブチル化ヒドロキシアニソール、２，６−ジ−ｔ−ブチル−ｐ−エチルフェノール、ステアリル−β−（３，５−ジ−ｔ−ブチル−４−ヒドロキシフェニル）プロピオネートなど）、ビスフェノール類（２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）、４，４’−ブチリデンビス（３−メチル−６−ｔ−ブチルフェノール）、３，９−ビス［１，１−ジメチル−２−｛β−（３−ｔ−ブチル−４−ヒドロキシ−５−メチルフェニル）プロピオニルオキシ｝エチル］２，４，８，１０−テトラオキサスピロ［５，５］ウンデカンなど）、高分子型フェノール類（１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネート］メタン、ビス［３，３’−ビス−（４’−ヒドロキシ−３’−ｔ−ブチルフェニル）ブチリックアシッド］グリコールエステル、１，３，５−トリス（３’，５’−ジ−ｔ−ブチル−４’−ヒドロキシベンジル）−Ｓ−トリアジンー２，４，６−（１Ｈ，３Ｈ，５Ｈ）トリオン、トコフェノールなど）、硫黄系酸化防止剤（ジラウリル−３，３’−チオジプロピオネート、ジミリスチル−３，３’−チオジプロピオネート、ジステアリルル−３，３’−チオジプロピオネートなど）、ホスファイト類（リフェニルホスファイト、ジフェニルイソデシルホスファイト、フェニルジイソデシルホスファイト、トリス（ノニルフェニル）ホスファイト、ジイソデシルペンタエリスリトールホスファイト、トリス（２，４−ジ−ｔ−ブチルフェニル）ホスファイト、サイクリックネオペンタンテトライルビス（オクタデシル）ホスファイト、サイクリックネオペンタンテトライルビ（２，４−ジ−ｔ−ブチルフェニル）ホスファイト、サイクリックネオペンタンテトライルビ（２，４−ジ−ｔ−ブチル−４−メチルフェニル）ホスファイト、ビス［２−ｔ−ブチル−６−メチル−４−｛２−（オクタデシルオキシカルボニル）エチル｝フェニル］ヒドロゲンホスファイトなど）、およびオキサホスファフェナントレンオキサイド類（９，１０−ジヒドロ−９−オキサ−１０−ホスファフェナントレン−１０−オキサイド、１０−（３，５−ジ−ｔ−ブチル−４−ヒドロキシベンジル）−９，１０−ジヒドロ−９−オキサ−１０−ホスファフェナントレン−１０−オキサイド、１０−デシロキシ−９，１０−ジヒドロ−９−オキサ−１０−ホスファフェナントレン−１０−オキサイドなど）である。これらの酸化防止剤はそれぞれ単独で使用できるが、フェノール系／硫黄系またはフェノール系／リン系と組み合わせて使用することが特に好ましい。市販のフェノール系の酸化防止剤としては、チバ・ジャパン（株）製ＩＲＧＡＮＯＸ １０１０（商品名）やＩＲＧＡＦＯＳ １６８（商品名）をそれぞれ単独で利用することができ、また、これらを混合して利用することもできる。
【００２８】
本発明の熱硬化性樹脂組成物には、耐光性を向上させるために紫外線吸収剤を配合してもよい。紫外線吸収剤としては、一般のプラスチック用紫外線吸収剤を使用でき、その好ましい配合割合は、熱硬化性樹脂組成物全量を基準とする重量比で０．０００１〜０．１である。
【００２９】
紫外線吸収剤の具体例は、フェニルサリシレート、ｐ−ｔ−ブチルフェニルサリシレート、ｐ−オクチルフェニルサリシレート等のサリチル酸類、２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン等のベンゾフェノン類、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジｔｅｒｔ−ブチルフェニル）−５−クロロベンゾトリアゾール、２−（２’−ヒドロキシ−３’，５’−ジｔｅｒｔ−アミルフェニル）ベンゾトリアゾール、２−｛（２’−ヒドロキシ−３’，３’’，４’’，５’’，６’’−テトラヒドロフタルイミドメチル）−５’−メチルフェニル｝ベンゾトリアゾール等のベンゾトリアゾール類、およびビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）［｛３，５−ビス（１，１−ジメチルエチル）−４−ヒドリキシフェニル｝メチル］ブチルマロネート等のヒンダートアミン類である。
【００３０】
本発明の熱硬化性樹脂組成物には、更に下記成分を配合してもよい。
（１）粉末状の補強剤や充填剤、例えば、酸化アルミニウム、酸化マグネシウムなどの金属酸化物、微粉末シリカ、溶融シリカ、結晶シリカなどのケイ素化合物、ガラスビーズ等の透明フィラー、水酸化アルミニウムなどの金属水酸化物、その他、カオリン、マイカ、石英粉末、グラファイト、二硫化モリブデン等。これらは、本発明の熱硬化性樹脂組成物の透明性を損なわない範囲で配合される。これらを配合するときの好ましい割合は、本発明の熱硬化性樹脂組成物全量に対する重量比で、０．１０〜１．０の範囲である。
【００３１】
（２）着色剤または顔料、例えば、二酸化チタン、モリブデン赤、紺青、群青、カドミウム黄、カドミウム赤および有機色素等。
（３）難燃剤、例えば、三酸化アンチモン、ブロム化合物およびリン化合物等。
（４）イオン吸着体。
これらの成分を配合するときの好ましい割合は、熱硬化性樹脂組成物全量に対する重量比で０．０００１〜０．３０である。
（５）シランカップリング剤。
（６）ジルコニア、チタニア、アルミナ、シリカなどの金属酸化物のナノ粒子分散液。
これら（１）〜（６）の成分を配合するときの好ましい割合は、熱硬化性樹脂組成物全量に対する重量比で０．０１〜０．５０である。
【００３２】
硬化物は、例えば、以下の方法で作製できる。式（１）または式（１−１）で示されるシルセスキオキサン誘導体、シクロヘキサン−１，３，４−トリカルボン酸−３，４−無水物およびその他の酸無水物を混合する。次に酸化防止剤を入れて攪拌し混合した後、減圧して脱泡する。そしてこの混合物を型に流し込み、１００℃で１時間加熱し、次に１２５℃で１時間加熱し、最後に１５０℃で２〜３時間加熱することで硬化させることができる。
【００３３】
本発明の熱硬化性樹脂組成物中に硬化促進剤、酸化防止剤、紫外線吸収剤等の添加剤を混合してもよい。
【００３４】
硬化物の透明性は、耐熱試験前後の硬化物の透過率を紫外可視分光光度計で測定し、ＪＩＳ  Ｋ７３６３に従って計算される黄色度（ＹＩ値）及び光線透過率の保持率により評価し、それぞれ１０前後、７０％以上であることが好ましい。これらの範囲内にそれぞれの値が入る場合には、硬化物は、無色で透明性が高いことを示しており、透明性が要求されるような光半導体封止剤などの分野に特に好ましく利用できる。
【００３５】
本発明の熱硬化性樹脂組成物を熱硬化させてなる硬化物を成形し、成形体とすることで、様々な用途に用いることができる。用途としては、光半導体封止材、半導体封止材、絶縁膜、シール材、接着剤、光学レンズなどが挙げられる。
【実施例】
【００３６】
本発明を実施例に基づいて更に詳細に説明する。なお、本発明は以下の実施例によって限定されない。
〔合成例１〕
＜化合物（１−１）の製造＞
下記の経路により化合物（１−１）を製造した。
0005013127.tif 000008
【００３７】
窒素雰囲気下、温度計、滴下ロートおよび還流冷却器を備えた内容積２００ミリリットルの反応容器に、国際公開ＷＯ２００４／０２４７４１パンフレットに開示されている方法により合成した化合物（ａ）（２１．０ｇ）、乾燥トルエン（２０ｇ）を仕込み、乾燥窒素でシールした。マグネチックスターラーで攪拌しながら反応温度が６０℃になるように加熱した。マイクロシリンジを用いてＰｔ触媒（２１μＬ）を添加し、滴下ロートからダイセル化学工業（株）製セロキサイド（商品名）２０００（製品名  ＣＥＬ２０００）（１０ｇ）をゆっくりと滴下し、３時間攪拌した。反応容器の内容物をエバポレータに移し、濃縮し粗結晶を得た。得られた粗結晶にアセトンを加え２０重量％溶液とした。さらに粗結晶に対して３重量％の活性炭を加えて１時間攪拌した。その後、活性炭をろ過し粗結晶の１０倍量のヘキサンを加えて、２５℃で２時間攪拌した。その後、ろ過を行い、ろ液をエバポレータで濃縮した。得られた粗結晶の１．２５倍量のヘキサンを加えて、６０℃に加熱して溶解した後、２５℃で再結晶を行った。得られた結晶（収量２２ｇ、収率７６％）は、ＮＭＲの測定の結果、化合物（１−１）であることがわかった。
【００３８】
１Ｈ−ＮＭＲ（ＣＤＣｌ３）：δ（ｐｐｍ）；０．０１（ｓ，２４Ｈ），０．４０−０．４６（ｍ，８Ｈ），０．５８−０．６３（ｍ，２Ｈ），０．８３−０．８７（ｍ，４Ｈ），０．９５−１．２６（ｍ，１８Ｈ），１．４５−１．４９（ｍ，２Ｈ），１．５９−１．８１（ｍ，６Ｈ），１．９８（ｄｄ，４Ｈ），２．９１−３．０３（ｍ，８Ｈ），７．１４（ｔ，８Ｈ），７．２５（ｔ，８Ｈ），７．３３（ｔ，４Ｈ），７．３８−７．４３（ｍ，１２Ｈ），７．４５（ｄ，８Ｈ）．
２９Ｓｉ−ＮＭＲ（ＣＤＣｌ３）：δ（ｐｐｍ）；−１０６．９２，−７９．４１，−７９．１８，１１．２６，１１．２８，１１．３４，１１．３６．
【００３９】
実施例において使用した主な材料
・シルセスキオキサン誘導体：合成例で製造した化合物（１−１）
・シクロヘキサン−１，３，４−トリカルボン酸−３，４−無水物：三菱瓦斯化学(株)製酸無水物Ｈ−ＴＭＡｎ
・ヘキサヒドロフタル酸無水物：新日本理化(株)製リガシッド（商品名）  ＭＨ−７００Ｇ
・エポキシ樹脂：ダイセル化学工業(株)製セロキサイド（商品名）２０２１  Ｐ（製品名ＣＥＬ２０２１Ｐ）
・酸化防止剤：チバ・ジャパン（株）製ＩＲＧＡＮＯＸ１０１０（商品名）
・硬化促進剤：サンアプロ（株）製Ｕ−ＣＡＴ５００３（商品名）
【００４０】
実施例１
スクリュー管１にＨ−ＴＭＡｎ（０．９１ｇ）、ＭＨ−７００Ｇ（２．０ｇ）を仕込み攪拌して溶解した。スクリュー管２にＭＨ−７００Ｇ（０．７５ｇ）、ＣＥＬ２０２１Ｐ（２．０ｇ）、および化合物（１−１）（４．０ｇ）を仕込み、４５℃に温めながら攪拌して溶解した。溶解後、ＩＲＧＡＮＯＸ１０１０（商品名）（１０ｍｇ）を加え、攪拌して溶解した。
スクリュー管２の溶液をスクリュー管１の溶液に注ぎ込み、充分に攪拌してワニスを調製した。ワニスをデシケーター中で攪拌しながら減圧し脱泡した後、このうちの約７ｇを気泡が入らないようにフロン工業（株）製テフロン（登録商標）ＰＦＡペトリー皿に流し込んだ。そして１００℃に予め温めておいたオーブン中に、直接熱風が当たらないように置き、加熱して硬化した。加熱は、１００℃で１時間、１２５℃で１時間、１５０℃で３時間の順に行った。
【００４１】
実施例２
スクリュー管３にＨ−ＴＭＡｎ（０．２７ｇ）、ＭＨ−７００Ｇ（２．０ｇ）を仕込み、攪拌して溶解した。スクリュー管４にＭＨ−７００Ｇ（１．７５ｇ）、ＣＥＬ２０２１Ｐ（２．０ｇ）、および化合物（１−１）（４．０ｇ）を入れ、４５℃に温めながら攪拌し溶解した。溶解後、ＩＲＧＡＮＯＸ１０１０（商品名）（１０ｍｇ）を加え、攪拌し溶解した。
スクリュー管４の溶液をスクリュー管３の溶液に注ぎ込み、充分に攪拌してワニスを調製した。ワニスをデシケーター中で攪拌しながら減圧し脱泡した後、このうちの約７ｇを気泡が入らないようにフロン工業（株）製テフロン（登録商標）ＰＦＡペトリー皿に流し込んだ。そして予め１００℃に温めておいたオーブン中に、直接熱風が当たらないように置き、加熱して硬化した。加熱は、１００℃で１時間、１２５℃で１時間、１５０℃で３時間の順に行った。
【００４２】
比較例１
スクリュー管５にＭＨ−７００Ｇ（４．１７ｇ）、ＣＥＬ２０２１Ｐ（２．０ｇ）、及び化合物（１−１）（４．０ｇ）を入れ、４５℃に温めながら攪拌し溶解した。溶解後、ＩＲＧＡＮＯＸ１０１０（商品名）（１０ｍｇ）を加え、攪拌し溶解した。次に、ニッカオクチックス亜鉛（商品名）８％（１２ｍｇ）を加え、攪拌し溶解した。そしてエチレングリコール（４０ｍｇ）を加え、攪拌し溶解しワニスを調製した。ワニスをデシケーター中で攪拌しながら減圧し脱泡した後、このうちの約７ｇを気泡が入らないようにフロン工業（株）製テフロン（登録商標）ＰＦＡペトリー皿に流し込んだ。そして予め１００℃に温めておいたオーブン中に、直接熱風が当たらないように置き、加熱して硬化した。加熱は、１００℃で１時間、１２５℃で１時間、１５０℃で３時間の順に行った。
【００４３】
比較例２
スクリュー管６にＵ−ＣＡＴ５００３（１２ｍｇ）、ＭＨ−７００Ｇ（３．０ｇ）を入れ、攪拌し溶解した。スクリュー管７にＭＨ−７００Ｇ（１．１７ｇ）、ＣＥＬ２０２１Ｐ（２．０ｇ）、および化合物（１−１）（４．０ｇ）を入れ、４５℃に温めながら攪拌し溶解した。溶解後、ＩＲＧＡＮＯＸ１０１０（商品名）（１０ｍｇ）を加え、攪拌し溶解した。
スクリュー管６の溶液をスクリュー管７の溶液に注ぎ込み、充分に攪拌してワニスを調製した。ワニスをデシケーター中で攪拌しながら減圧し脱泡した後、このうちの約７ｇをフロン工業（株）製テフロン（登録商標）ＰＦＡペトリー皿に気泡が入らないように流し込んだ。そして予め１００℃に温めておいたオーブン中に、直接熱風が当たらないように置き、加熱して硬化した。加熱は、１００℃で１時間、１２５℃で１時間、１５０℃で３時間の順に行った。
【００４４】
＜耐熱試験＞
実施例１〜２、比較例１〜２で得られた硬化物の４００ｎｍでの透過率を測定するため、研磨機（ムサシノ電子株式会社製ＭＡ−２００Ｄ）で硬化物の両面を研磨し、表面が平滑に研磨された厚さ３ｍｍの試験片を得た。
得られた硬化物を半分に切断し、一つは、熱処理を行なわず、もう一つは、内温１５０℃に調整したオーブン（送風定温乾燥機：アドバンテック東洋（株）製ＤＲＭ４２０ＤＡ）に入れ、１６８時間放置した。
【００４５】
＜耐熱性の評価＞
硬化物の耐熱性は、耐熱試験前後の硬化物の光線透過率を紫外可視分光光度計（日本分光（株）製、Ｖ−６６０）で測定し、黄色度（ＹＩ値）、波長４００ｎｍの透過率の保持率を式１に従って計算し評価した。
（耐熱試験後の透過率／初期透過率）×１００ …（式１）
【００４６】
＜試験結果＞
表１に上記試験の結果を示す。
【００４７】
【表１】
0005013127.tif 000009
【００４８】
実施例３
スクリュー管８にＨ−ＴＭＡｎ（８．５７ｇ）、ＭＨ−７００Ｇ（２５．９８ｇ）を仕  
【００４９】
込み、攪拌しながら溶解した。溶解後、ＩＲＧＡＮＯＸ１０１０（商品名）（７０．６ｍｇ）を加え、攪拌し溶解した。スクリュー管９にＣＥＬ２０２１Ｐ（２７．０ｇ）、化合物（１−１）（９．０ｇ）を仕込み、４５℃に温めながら攪拌し溶解した。スクリュー管９の溶液をスクリュー管８の溶液に注ぎ込み、充分に撹拌してワニスを調製した。ワニスをデシケーター中で攪拌しながら減圧し脱泡した。
【００５０】
＜硬化物の作製＞
ワニスを熱硬化させて、硬化物とするためにの容器は次の方法で組み立てた。片側表面にフッ素樹脂シート（フロン工業（株）製テフロン（登録商標）ＦＥＰ粘着シートフィルム）を貼り付けた一辺の長さが約２００ｍｍの正方形のステンレス製の板（以下ＳＵＳ板と表記する）を２枚用意した。１枚のＳＵＳ板には３辺の縁にフッ素樹脂パッキン（ニチアス（株）製ナフロン（登録商標）ＳＰパッキン５．６ｍｍφ）を置き、もう１枚のＳＵＳ板でフッ素樹脂シートが向かい合うようにしてこのパッキンを挟んだ。 そして、２枚のＳＵＳ板を固定して容器とした。ここで、フッ素樹脂パッキンで囲われた空間の隙間は一辺の長さが約１００ｍｍで、厚さが４．２〜４．５ｍｍであった。そしてパッキンを挟んでいない縁から容器の中に、ワニスを流し込んだ。そして１２５℃に予め温めておいたオーブンの中に、ワニス入りの容器を置き、１２５℃で１時間、１５０℃で３時間加熱して硬化させて、硬化物（大きさ約１００×１００ｍｍ、厚さ４．２から４．５ｍｍ）を得た。得られた硬化物をバンドソーで切断後、マルチプレップ形サンプルポリッシャー（Allied社製Item NO.15-2000）で研磨した。
【００５１】
実施例４〜８および比較例３
Ｈ−ＴＭＡｎ、ＭＨ−７００Ｇ、ＣＥＬ２０２１Ｐ、および化合物（１−１）を表２の割合で仕込んだ以外は実施例３と同様にワニスを調製して硬化物を作製した。このようにして得られた試験片を用いて以下の評価を実施した。表２に硬化物の組成を示す。また、表３に実施例３〜８と比較例３で得られた試験片の評価結果を示す。
【００５２】
【表２】
0005013127.tif 000010
【００５３】
＜全光線透過率・濁度測定＞
試験片は両面を平滑に研磨し厚さを３ｍｍに揃えた硬化物を用いて、ヘーズメータ（日本電色工業（株）製ＮＨＤ５０００）により全光線透過率、拡散透過率と濁度を測定した。
＜屈折率＞
試験片は硬化物をバンドソーにて切断し、ＪＩＳ  Ｋ７１４２に従って試験片を作製した。この試験片を用いて、アッベ屈折計（（株）アタゴ製ＮＡＲ−２Ｔ）によりナトリウムランプのＤ線（５８６ｎｍ）を用いて屈折率を測定した。中間液はヨウ化メチレンを用いた。
＜曲げ強度試験＞
試験片は、硬化物から、ＪＩＳ  Ｋ７１７１に従って切り出し作製した。曲げ弾性率・曲げ破壊強度は、引張圧縮試験機（（株）東洋精機製作所製ストログラフＶ１０−Ｃ）により５ｋＮのロードセルを用いて測定した。
＜ショア硬度＞
試験片は、硬化物からＪＩＳ  Ｂ７７２７に従って成形して作製した。硬度の測定は、ショア硬さ試験器（（株）ミツトヨ製ＡＳＨ−Ｄ）により測定した。
＜煮沸試験＞
試験片は両面を平滑に研磨し厚さを３ｍｍに揃えた硬化物を用いて、沸騰水中で１６８時間煮沸を行い、得られた試験片の表面を目視にて観察するとともに、紫外可視分光光度計を用いて波長４００ｎｍの光線透過率の保持率で評価を行なった。
＜曲げ接着強さ試験＞
試験片は、基材としてポリフタルアミド樹脂（ソルベイアドバンスドポリマーズ（株）製アモデル（商品名）Ａ−４１２２ＮＬＷＨ９０５）を厚さ２ｍｍの板状に成形し、ＪＩＳ  Ｋ６８５６に従って寸法を調整して作製した。接着試験は引張圧縮試験機（（株）東洋精機製作所製ストログラフＶ１０−Ｃ）により５ｋＮのロードセルを用いて測定した。
【００５４】
【表３】
0005013127.tif 000011
【００５５】
実施例、比較例の結果から、本発明の熱硬化性樹脂組成物を用いて得られた硬化物は、透明で屈折率が高く、耐熱黄変性、耐沸騰水性に優れ、耐熱性の優れた特性を損なうことなくエポキシ樹脂に柔軟性を与えることができた。また、この硬化物はダブルデッカー型のシルセスキオキサンの骨格を有することから、絶縁性に優れることがわかる。
このことから、これらの硬化物は、半導体封止材、光半導体封止材、絶縁膜、シール剤、接着剤、光学レンズなどに利用できることがわかった。